(57)【要約】【課題】ゴースト抑制効果に優れる電子写真感光体、該電子写真感光体を有するプロセスカートリッジ及び電子写真装置を提供する。【解決手段】電子写真感光体の感光層が、下記一般式（１）で示される化合物と、ポリオレフィン樹脂と、第三級アミン構造及びヒドラゾン構造からなる群より選択される構造を少なくとも１つ有する電荷輸送性化合物と、を含有し、該電荷輸送性化合物はアルキレン鎖を有する場合、該アルキレン鎖の炭素数が４以下である電子写真感光体。  【化１】2010002698.tif 000060  （Ｒ１１は炭素数５以上２０以下のアルキル基を示し、ＸはＯ、Ｃ＝Ｏ、ＣＯＯ又は単結合を示す。Ｒ１２〜Ｒ１６は、水素原子、アルコキシ基、水酸基、ハロゲン基、アミノ基、アルキル基、アラルキル基又はアリール基を示す。）【選択図】なし【特許請求の範囲】
【請求項１】
支持体及び該支持体上に設けられた感光層を有する電子写真感光体において、該感光層が、
下記一般式（１）で示される化合物と、
ポリオレフィン樹脂と、
第三級アミン構造及びヒドラゾン構造からなる群より選択される構造を少なくとも１つ有する電荷輸送性化合物と、
を含有し、
該電荷輸送性化合物はアルキレン鎖を有する場合、該アルキレン鎖の炭素数が４以下であることを特徴とする電子写真感光体。
【化１】
2010002698.tif 000047
（上記式（１）中、Ｒ１１は炭素数５以上２０以下のアルキル基を示す。Ｒ１２、Ｒ１３、Ｒ１４、Ｒ１５及びＲ１６は、それぞれ独立に、水素原子、アルコキシ基、水酸基、ハロゲン基、アミノ基、置換基を有してもよいアルキル基、置換基を有してもよいアラルキル基又は置換基を有してもよいアリール基を示す。ＸはＯ、Ｃ＝Ｏ、ＣＯＯ又は単結合を示す。）
【請求項２】
前記電荷輸送性化合物が、前記第三級アミン構造及び前記ヒドラゾン構造に、炭素数１以上４以下のアルキル基、炭素数１以上４以下のアルキレン基を有するアラルキル基、置換基として炭素数１以上４以下のアルキル基を有してもよいアリール基及び置換基として炭素数１以上４以下のアルコキシ基を有してもよいアリーレン基からなる群より選択される少なくとも１つを置換基として有する請求項１に記載の電子写真感光体。
【請求項３】
前記電荷輸送性化合物が下記一般式（２）、（３）、（４）、（６）、（７）、（８）及び（９）からなる群より選択される少なくとも１つである請求項２に記載の電子写真感光体。
【化２】
2010002698.tif 000048
（上記式（２）中、Ｒ２１及びＲ２２は炭素数１以上４以下のアルキル基、置換基として炭素数１以上４以下のアルキル基を有してもよいアリール基又は炭素数１以上４以下のアルコキシ基を有してもよいアリール基を示す。Ａｒ２１は置換基として炭素数１以上４以下のアルキル基を有してもよいアリーレン基又は置換基として炭素数１以上４以下のアルコキシ基を有してもよいアリーレン基を示す。Ｒ２３は置換基として炭素数１以上４以下のアルキル基を有してもよいアリール基、置換基として炭素数１以上４以下のアルコキシ基を有してもよいアリール基、炭素数１以上４以下のアルキレン基を有するアラルキル基又は水素原子を示す。Ａｒ２１及びＲ２３は直接又は他の有機残基を介して環を形成してもよい。）
【化３】
2010002698.tif 000049
（上記式（３）中、Ｒ３１、Ｒ３２、Ｒ３３及びＲ３４は炭素数１以上４以下のアルキル基、炭素数１以上４以下のアルキレン基を有するアラルキル基、置換基として炭素数１以上４以下のアルキル基を有してもよいアリール基、置換基として炭素数１以上４以下のアルコキシ基を有してもよいアリール基又は下記一般式（５）で示される置換基を示す。Ａｒ３１及びＡｒ３２は置換基として炭素数１以上４以下のアルキル基を有してもよいアリーレン基を示す。）
【化４】
2010002698.tif 000050
（上記式（４）中、Ｒ４１は置換基を有してもよい炭素数１以上４以下のアルキル基、置換基を有してもよいアリール基又は下記一般式（５）で示される置換基を示す。Ａｒ４１及びＡｒ４２は置換基として炭素数１以上４以下のアルキル基を有してもよいアリール基、置換基として炭素数１以上４以下のアルコキシ基を有してもよいアリール基又は下記一般式（５）で示される置換基を示す。但し、Ａｒ４１、Ａｒ４２及びＲ４１のうち少なくとも１つは下記一般式（５）で示される置換基を１つ以上有する。）
【化５】
2010002698.tif 000051
（上記式（５）中、Ｒ５１は炭素数１以上４以下のアルキル基、炭素数１以上４以下のアルキレン基を有するアラルキル基、置換基として炭素数１以上４以下のアルキル基を有してもよいアリール基、置換基として炭素数１以上４以下のアルコキシ基を有してもよいアリール基又は水素原子を示す。Ａｒ５１は置換基として炭素数１以上４以下のアルキル基を有してもよいアリール基又は炭素数１以上４以下のアルコキシ基を有してもよいアリール基を示す。Ａｒ５１及びＲ５２は直接又は他の有機残基を介して環を形成してもよい。ｎ1は０〜２の整数を示す。）
【化６】
2010002698.tif 000052
（上記式（６）中、Ａｒ６１及びＡｒ６２は置換基として炭素数１以上４以下のアルキル基を有してもよいアリール基又は置換基をとして炭素数１以上４以下のアルコキシ基を有してもよいアリール基を示す。Ｒ６１は置換基として炭素数１以上４以下のアルキル基を有してもよい縮合環炭化水素若しくは縮合複合環又は置換基として炭素数１以上４以下のアルコキシ基を有してもよい縮合環炭化水素若しくは縮合複合環を示す。）
【化７】
2010002698.tif 000053
（上記式（７）中、Ｒ７１、Ｒ７２、Ｒ７３及びＲ７４は炭素数１以上４以下のアルキル基、炭素数１以上４以下のアルキレン基を有するアラルキル基、置換基として炭素数１以上４以下のアルキル基を有してもよいアリール基又は置換基として炭素数１以上４以下のアルコキシ基を有してもよいアリール基を示す。Ａｒ７１は置換基として炭素数１以上４以下のアルキル基を有してもよいアリーレン基又は置換基として炭素数１以上４以下のアルコキシ基を有してもよいアリーレン基を示す。）
【化８】
2010002698.tif 000054
（上記式（８）中、Ａｒ８１、Ａｒ８２、Ａｒ８３及びＡｒ８４は置換基として炭素数１以上４以下のアルキル基を有してもよいアリール基又は置換基として炭素数１以上４以下のアルコキシ基を有してもよいアリール基を示す。）
【化９】
2010002698.tif 000055
（上記式（９）中、Ａｒ９１、Ａｒ９２、Ａｒ９３及びＡｒ９４は置換基として炭素数１以上４以下のアルキル基を有してもよいアリール基又は置換基として炭素数１以上４以下のアルコキシ基を有してもよいアリール基を示す。但し、Ａｒ９１、Ａｒ９２、Ａｒ９３及びＡｒ９４のうち少なくとも１つは下記一般式（１０）で示される置換基を１つ以上有する。）
【化１０】
2010002698.tif 000056
（上記式（１０）中、Ｒ１０１及びＲ１０２は炭素数１以上４以下のアルキル基、炭素数１以上４以下のアルキレン基を有するアラルキル基又は置換基として炭素数１以上４以下のアルキル基を有してもよいアリール基を示す。）
【請求項４】
前記電子写真感光体は、前記感光層上に保護層を有する請求項１乃至３のいずれかに記載の電子写真感光体。
【請求項５】
前記ポリオレフィン樹脂がポリ環状オレフィン樹脂である請求項１乃至４のいずれかに記載の電子写真感光体。
【請求項６】
前記ポリオレフィン樹脂のガラス転移温度（Ｔｇ）が１００℃以上１７０℃以下である請求項１乃至５のいずれかに記載の電子写真感光体。
【請求項７】
前記ポリ環状オレフィン樹脂は、下記一般式（１１）で示される繰り返し構造単位及び下記一般式（１２）で示される繰り返し構造単位を有する共重合体であることを特徴とする請求項１乃至６のいずれかに記載の電子写真感光体。
【化１１】
2010002698.tif 000057
（式（１１）中、Ｒ１1１及びＲ１1２は、それぞれ独立に、水素原子、ハロゲン原子、水酸基、置換基を有してもよいアルキル基、置換基を有してもよいアルコキシ基又は置換基を有してもよいカルボニル基を示す。Ｒ１1１及びＲ１1２は互いに結合して環を形成してもよい。）
【化１２】
2010002698.tif 000058
【請求項８】
上記一般式（１）の構造を有する化合物の含有量が、前記電荷輸送性化合物と前記ポリオレフィン樹脂との総重量に対して、５％以上３０％以下である請求項１乃至７のいずれかに記載の電子写真感光体。
【請求項９】
上記一般式（１）の構造を有する化合物の含有量が、前記電荷輸送性化合物及び前記ポリオレフィン樹脂のそれぞれの重量に対して、２０％以上８０％以下であることを特徴とする請求項１乃至８のいずれかに記載の電子写真感光体。
【請求項１０】
上記一般式（１）の構造を有する化合物の分子量が３００以下である請求項１乃至９のいずれかに記載の電子写真感光体。
【請求項１１】
上記一般式（１）の構造を有する化合物が下記一般式（１３）である請求項１乃至１０のいずれかに記載の電子写真感光体。
【化１３】
2010002698.tif 000059
（上記式（１３）中、Ｒ１３１は炭素数５以上１２以下のアルキル基を示す。）
【請求項１２】
請求項１乃至１１のいずれかに記載の電子写真感光体と、該電子写真感光体を帯電させる帯電手段、静電潜像の形成された電子写真感光体をトナーで現像する現像手段、電子写真感光体上のトナー像を転写材上に転写する転写手段及び転写工程後の電子写真感光体上に残余するトナーを回収するクリーニング手段からなる群より選択される少なくとも１つの手段とを共に一体に支持し、電子写真装置本体に着脱自在であるプロセスカートリッジ。
【請求項１３】
請求項１乃至１１のいずれかに記載の電子写真感光体、該電子写真感光体を帯電させる帯電手段、静電潜像の形成された電子写真感光体をトナーで現像する現像手段及び電子写真感光体上のトナー像を転写材上に転写する転写手段を備えることを特徴とする電子写真装置。
【発明の詳細な説明】
【技術分野】
【０００１】
本発明は、特定の電荷輸送性化合物を含有する電子写真感光体、該電子写真感光体を有するプロセスカートリッジ及び電子写真装置に関する。
【背景技術】
【０００２】
近年、電子写真装置の高速化及び高画質化の要求はより一層強まっている。特に、出力画像のカラー化により、ハーフトーン画像やベタ画像を出力する機会が多くなっており、それらの画像品質に対する要求は年々強まる一方である。例えば、出力画像１枚の中での濃度や色味等の均一性や、これらの連続通紙をした際の安定性は、カラープリンターやカラー複写機の場合、白黒プリンターや白黒複写機の場合に比べて特に重視されている。
【０００３】
特に、出力画像１枚の中で光が照射された部分（光照射部分）のみが次回転目にハーフトーン画像において濃度が濃くなる現象（ポジゴースト画像）や、逆に濃度が薄くなる現象（ネガゴースト画像）に関する許容範囲は狭まってきている。これらのゴースト画像は、電子写真感光体中にキャリアが滞留することが原因の１つであると考えられており、特に、高感度な電荷発生物質を用いたときに顕著に発生する。
【０００４】
ゴースト画像のようなメモリー現象を抑制する従来技術として、特許文献１には、オキシチタニウムフタロシアニンを用いた電荷発生層にアクセプター化合物を含有させる技術が開示されている。また、特許文献２及び特許文献３には、フタロシアニンを用いた電荷発生層にジチオベンジル化合物を含有させる技術が開示されている。特許文献４及び特許文献５には、電荷発生層に電子輸送物質であるナフタレンテトラカルボン酸ジイミド化合物、フェナントレン化合物、フェナントロリン化合物、アセナフトキノン化合物を含有させる技術が開示されている。
【特許文献１】特開平０７−１０４４９５号公報
【特許文献２】特開２０００−２９２９４６号公報
【特許文献３】特開２００２−２９６８１７号公報
【特許文献４】特開２００５−２０８６１８号公報
【特許文献５】特開２００５−２０８６１９号公報
【発明の開示】
【発明が解決しようとする課題】
【０００５】
ゴースト画像のレベルは、電子写真装置の種類によって異なる場合がある。これは、電子写真装置のプロセススピード、暗部電位や明部電位の設定及び帯電器や電源の能力により、帯電性が異なるからと考えられる。
【０００６】
また、次回転目のハーフトーン画像を処理する場合、光照射部分を明部電位から暗部電位まで帯電させなくてはならない。この場合における、明部電位から暗部電位まで帯電させる能力も、ゴースト画像の原因の１つとして考えられている。
【０００７】
更に、高速化及び高画質化の要求とともに、低コスト化及び小型化の要求も年々強くなっている。抵コスト及び小型化への方向に進むと、帯電性は厳しくなることが推測される。よって、これからは、帯電性が厳しくなってもなお、ゴースト画像を抑制可能であることが望まれる。
【０００８】
本発明の目的は、ゴースト抑制効果に優れる電子写真感光体、該電子写真感光体を有するプロセスカートリッジ及び電子写真装置を提供することにある。
【課題を解決するための手段】
【０００９】
本発明に従って、支持体及び該支持体上に設けられた感光層を有する電子写真感光体において、該感光層が、下記一般式（１）で示される化合物と、ポリオレフィン樹脂と、第三級アミン構造及びヒドラゾン構造からなる群より選択される構造を少なくとも１つ有する電荷輸送性化合物と、を含有し、該電荷輸送性化合物はアルキレン鎖を有する場合、該アルキレン鎖の炭素数が４以下であることを特徴とする電子写真感光体が提供される。
【００１０】
【化１４】
2010002698.tif 000002
（上記式（１）中、Ｒ１１は炭素数５以上２０以下のアルキル基を示す。Ｒ１２、Ｒ１３、Ｒ１４、Ｒ１５及びＲ１６は、それぞれ独立に、水素原子、アルコキシ基、水酸基、ハロゲン基、アミノ基、置換基を有してもよいアルキル基、置換基を有してもよいアラルキル基又は置換基を有してもよいアリール基を示す。ＸはＯ、Ｃ＝Ｏ、ＣＯＯ又は単結合を示す。）
また、本発明に従って、前記電荷輸送性化合物が、前記第三級アミン構造及び前記ヒドラゾン構造に、炭素数１以上４以下のアルキル基、炭素数１以上４以下のアルキレン基を有するアラルキル基、置換基として炭素数１以上４以下のアルキル基を有してもよいアリール基及び置換基として炭素数１以上４以下のアルコキシ基を有してもよいアリーレン基からなる群より選択される少なくとも１つを置換基として有する電子写真感光体が提供される。
【００１１】
また、本発明に従って、前記電荷輸送性化合物が下記一般式（２）、（３）、（４）、（６）、（７）、（８）及び（９）からなる群より選択される少なくとも１つである電子写真感光体が提供される。
【００１２】
【化１５】
2010002698.tif 000003
（上記式（２）中、Ｒ２１及びＲ２２は炭素数１以上４以下のアルキル基、置換基として炭素数１以上４以下のアルキル基を有してもよいアリール基又は炭素数１以上４以下のアルコキシ基を有してもよいアリール基を示す。Ａｒ２１は置換基として炭素数１以上４以下のアルキル基を有してもよいアリーレン基又は置換基として炭素数１以上４以下のアルコキシ基を有してもよいアリーレン基を示す。Ｒ２３は置換基として炭素数１以上４以下のアルキル基を有してもよいアリール基、置換基として炭素数１以上４以下のアルコキシ基を有してもよいアリール基、炭素数１以上４以下のアルキレン基を有するアラルキル基又は水素原子を示す。Ａｒ２１及びＲ２３は直接又は他の有機残基を介して環を形成してもよい。）
【００１３】
【化１６】
2010002698.tif 000004
（上記式（３）中、Ｒ３１、Ｒ３２、Ｒ３３及びＲ３４は炭素数１以上４以下のアルキル基、炭素数１以上４以下のアルキレン基を有するアラルキル基、置換基として炭素数１以上４以下のアルキル基を有してもよいアリール基、置換基として炭素数１以上４以下のアルコキシ基を有してもよいアリール基又は下記一般式（５）で示される置換基を示す。Ａｒ３１及びＡｒ３２は置換基として炭素数１以上４以下のアルキル基を有してもよいアリーレン基を示す。）
【００１４】
【化１７】
2010002698.tif 000005
（上記式（４）中、Ｒ４１は置換基を有してもよい炭素数１以上４以下のアルキル基、置換基を有してもよいアリール基又は下記一般式（５）で示される置換基を示す。Ａｒ４１及びＡｒ４２は置換基として炭素数１以上４以下のアルキル基を有してもよいアリール基、置換基として炭素数１以上４以下のアルコキシ基を有してもよいアリール基又は下記一般式（５）で示される置換基を示す。但し、Ａｒ４１、Ａｒ４２及びＲ４１のうち少なくとも１つは下記一般式（５）で示される置換基を１つ以上有する。）
【００１５】
【化１８】
2010002698.tif 000006
（上記式（５）中、Ｒ５１は炭素数１以上４以下のアルキル基、炭素数１以上４以下のアルキレン基を有するアラルキル基、置換基として炭素数１以上４以下のアルキル基を有してもよいアリール基、置換基として炭素数１以上４以下のアルコキシ基を有してもよいアリール基又は水素原子を示す。Ａｒ５１は置換基として炭素数１以上４以下のアルキル基を有してもよいアリール基又は炭素数１以上４以下のアルコキシ基を有してもよいアリール基を示す。Ａｒ５１及びＲ５２は直接又は他の有機残基を介して環を形成してもよい。ｎ1は０〜２の整数を示す。）
【００１６】
【化１９】
2010002698.tif 000007
（上記式（６）中、Ａｒ６１及びＡｒ６２は置換基として炭素数１以上４以下のアルキル基を有してもよいアリール基又は置換基をとして炭素数１以上４以下のアルコキシ基を有してもよいアリール基を示す。Ｒ６１は置換基として炭素数１以上４以下のアルキル基を有してもよい縮合環炭化水素若しくは縮合複合環又は置換基として炭素数１以上４以下のアルコキシ基を有してもよい縮合環炭化水素若しくは縮合複合環を示す。）
【００１７】
【化２０】
2010002698.tif 000008
（上記式（７）中、Ｒ７１、Ｒ７２、Ｒ７３及びＲ７４は炭素数１以上４以下のアルキル基、炭素数１以上４以下のアルキレン基を有するアラルキル基、置換基として炭素数１以上４以下のアルキル基を有してもよいアリール基又は置換基として炭素数１以上４以下のアルコキシ基を有してもよいアリール基を示す。Ａｒ７１は置換基として炭素数１以上４以下のアルキル基を有してもよいアリーレン基又は置換基として炭素数１以上４以下のアルコキシ基を有してもよいアリーレン基を示す。）
【００１８】
【化２１】
2010002698.tif 000009
（上記式（８）中、Ａｒ８１、Ａｒ８２、Ａｒ８３及びＡｒ８４は置換基として炭素数１以上４以下のアルキル基を有してもよいアリール基又は置換基として炭素数１以上４以下のアルコキシ基を有してもよいアリール基を示す。）
【００１９】
【化２２】
2010002698.tif 000010
（上記式（９）中、Ａｒ９１、Ａｒ９２、Ａｒ９３及びＡｒ９４は置換基として炭素数１以上４以下のアルキル基を有してもよいアリール基又は置換基として炭素数１以上４以下のアルコキシ基を有してもよいアリール基を示す。但し、Ａｒ９１、Ａｒ９２、Ａｒ９３及びＡｒ９４のうち少なくとも１つは下記一般式（１０）で示される置換基を１つ以上有する。）
【００２０】
【化２３】
2010002698.tif 000011
（上記式（１０）中、Ｒ１０１及びＲ１０２は炭素数１以上４以下のアルキル基、炭素数１以上４以下のアルキレン基を有するアラルキル基又は置換基として炭素数１以上４以下のアルキル基を有してもよいアリール基を示す。）
さらに、本発明に従って、上記電子写真感光体を具備するプロセスカートリッジ及び電子写真装置が提供される。
【発明の効果】
【００２１】
本発明によれば、ゴースト抑制効果に優れる電子写真感光体、該電子写真感光体を有するプロセスカートリッジ及び電子写真装置を提供することができる。
【発明を実施するための最良の形態】
【００２２】
以下、本発明の電子写真感光体で用いられる一般式（１）で示される化合物について説明する。
【００２３】
【化２４】
2010002698.tif 000012
（式（１）中、Ｒ１１は炭素数５〜２０のアルキル基を示す。Ｒ１２、Ｒ１３、Ｒ１４、Ｒ１５及びＲ１６は、それぞれ独立に、水素原子、アルコキシ基、水酸基、ハロゲン基、アミノ基、置換基を有してもよいアルキル基、置換基を有してもよいアラルキル基又は置換基を有してもよいアリール基を示す。ＸはＯ、Ｃ＝Ｏ、ＣＯＯ又は単結合を示す。）
Ｒ１１で示される炭素数５以上２０以下のアルキル基としては、例えば、直鎖アルキル基、分岐アルキル基、環状アルキル基、環状アルキル基により置換されたアルキル基が挙げられる。
【００２４】
直鎖アルキル基としては、例えば、ペンチル基、ヘキシル基、ヘプルチル基、オクチル基、ノニル基、デシル基、ドデシル基、トリデシル基等が挙げられる。
【００２５】
分岐アルキル基としては、例えば、３−メチルブチル基、２，２−ジメチルプロピル基、１，１−ジメチルプロピル基、４−メチルペンチル基、５−メチルヘキシル基、４，４−ジメチルペンチル基等が挙げられる。
【００２６】
環状アルキル基としては、例えば、シクロペンチル基、シクロヘキシル基、シクロヘプチル基、シクロオクチル基、シクロノニル基、シクロデシル基が挙げられる。
【００２７】
環状アルキル基により置換されたアルキル基としては、以下のものが挙げられる。例えば、シクロヘキシルメチル基、シクロペンチルメチル基、シクロヘキシルメチル基、シクロヘプチルメチル基、シクロオクチルメチル基、シクロヘキシルエチル基、２−シクロヘキシル−ｎ−プロピル基、３−シクロヘキシル−ｎ−プロピル基等である。
【００２８】
これらの中でも、直鎖アルキル基が好ましく、また、炭素数５以上１２以下のアルキル基が好ましい。
【００２９】
Ｒ１２、Ｒ１３、Ｒ１４、Ｒ１５及びＲ１６で示されるアルコキシ基としては、メトキシ基、エトキシ基、プロポキシ基、ブトキシ基が挙げられる。
【００３０】
ハロゲン基としては、フルオロ基、ブロモ基、クロロ基、ヨード基が挙げられる。
【００３１】
置換基を有してもよいアルキル基のアルキル基としては、メチル基、エチル基、プロピル基、ブチル基等が挙げられる。
【００３２】
上記置換基を有してもよいアラルキル基のアラルキル基としては、ベンジル基、フェネチル基、ナフチルメチル基、フルフリル基、チエニル基等が挙げられる。上記置換基を有してもよいアリール基のアリール基としては、以下のものが挙げられる。例えば、フェニル基、ナフチル基、アンスリル基、フェナンスリル基、ピレニル基、チオフェニル基、フリル基、ピリジル基である。または、キノリル基、ベンゾキノリル基、ガルバゾリル基、フェノチアジニル基、ベンゾフリル基、ベンゾチオフェニル基、ジベンゾフリル基、ジベンゾチオフェニル基等である。
【００３３】
一般式（１）の具体例（例示化合物）を表１に挙げる。
【００３４】
【表１】
2010002698.tif 000013
【００３５】
【表２】
2010002698.tif 000014
【００３６】
【表３】
2010002698.tif 000015
【００３７】
上記一般式（１）中のＸは、Ｏ、Ｃ＝Ｏ、ＣＯＯ又は単結合を示すが、特に単結合が好ましい。
【００３８】
上記一般式（１）で示される化合物の中でも、下記一般式（１３）で示される化合物が特に好ましい。
【００３９】
【化２５】
2010002698.tif 000016
（上記式（１３）中、Ｒ１３１は炭素数５〜１２のアルキル基を示す。）
上記一般式（１）で示される化合物の分子量は３００以下が好ましい。分子量が３００以上だと、相溶性の効果が十分に得られない場合があった。
【００４０】
次に、本発明で用いられるポリオレフィン樹脂について説明する。
【００４１】
ポリオレフィン樹脂とは、オレフィンを重合させて得られる重合体をいう。また、オレフィンとは、１つ以上のＣ＝Ｃ（炭素間の二重結合）を持つ炭化水素化合物をいう。ポリオレフィンは、オレフィンのみを重合させて得られる重合体であっても、環状オレフィンとそれ以外のモノマーとを共重合させて得られる重合体であってもよい。また、環状オレフィンとは、１つ以上のＣ＝Ｃ（炭素間の二重結合）を持つ環式炭化水素化合物をいう。
【００４２】
ポリオレフィン樹脂としては、以下のものが挙げられる。例えば、ポリエチレン、ポリプロピレン、ポリ（１−ブテン）、ポリ（４−メチルペンテン−１）、プロピレンとエチレンとの共重合体及びエチレンとジシクロペンタジエン類との共重合体である。又は、エチレンとノルボルネン系化合物との共重合体、シクロペンタジエン誘導体の開環重合体である。更に、シクロへキサジエン誘導体の開環重合体、シクロペンタジエン誘導体の開環共重合体、シクロへキサジエン誘導体の開環共重合体及びそれらの水素添加物等も挙げられる。
【００４３】
以下に、ポリオレフィン樹脂が有する繰り返し構造単位の具体例を挙げる。
【００４４】
【化２６】
2010002698.tif 000017
【００４５】
【化２７】
2010002698.tif 000018
上記のような繰り返し構造単位を誘導することができるモノマーとしては、以下のものが挙げられる。例えば、エチレン、プロピレン、イソブテン、１−ブテン、２−ブテン、４−メチルペンテン−１、スチレン、α−メチルスチレン、ｏ−メチルスチレン、ｐ−メチルスチレン、ｐ−ｔｅｒｔ−ブチルスチレン及びα，β−ジメチルスチレンである。また、ジビニルベンゼン、ビニルナフタレン、ビニルアントラセン、１，１−ジフェニルエチレン、ｍ−ジイソプロペニルベンゼン及びビニルピリジンも挙げられる。更に、メタクリル酸メチル、アクリル酸メチル、アクリロニトリル、メチルビニルケトン、α−シアノアクリル酸メチル、エチレンオキシド、プロピレンオキシド、環状ラクトン、環状ラクタム及び環状シロキサン等又は上述の化合物の誘導体が挙げられる。
【００４６】
本発明においては、ポリオレフィン樹脂の中でも、環状オレフィンを重合させて得られる重合体を有するポリ環状オレフィンが好ましい。ポリ環状オレフィンは、環状オレフィンのみを重合させて得られる重合体であっても、環状オレフィンとそれ以外のモノマーとを共重合させて得られる重合体であってもよい。
【００４７】
また、ガラス転移温度（Ｔｇ）が１００℃以上１７０℃以下のポリ環状オレフィン樹脂がより好ましい。なお、ポリオレフィン樹脂とそれ以外のモノマー共重合体の場合、共重合比を変えることで、そのガラス転移温度（Ｔｇ）を制御することができる。
【００４８】
本発明において、ポリオレフィン樹脂のガラス転移温度は、セイコー電子工業（株）製の熱分析装置（商品名：ＳＳＣ５２００Ｈ）を用いて測定した。具体的には、２３℃から２８０℃まで５℃／ｍｉｎの昇温速度で測定し、得られたチャートの固体側の接線と転移温度域の急峻な位置の接線との交点をガラス転移温度とした。
【００４９】
本発明においては、ポリ環状オレフィン樹脂の中でも、下記一般式（１１）で示される繰り返し構造単位及び下記構造式（１２）で示される繰り返し構造単位を有する共重合体が特に好ましい。
【００５０】
【化２８】
2010002698.tif 000019
上記式（１１）中、Ｒ1１１及びＲ1１２は、それぞれ独立に、水素原子、ハロゲン原子、水酸基、置換基を有してもよいアルキル基、置換基を有してもよいアルコキシ基又は置換基を有してもよいカルボニル基を示す。あるいは、Ｒ1１1及びＲ1１２は互いに結合して環を形成してもよい。
【００５１】
【化２９】
2010002698.tif 000020
上記繰り返し構造単位（１１）と上記繰り返し構造単位（１２）との共重合比を変えることで、Ｔｇ（ガラス転移温度）を変える事ができる。
【００５２】
ポリ環状オレフィン樹脂の市販されているものとしては、三井化学（株）製の「アペル（登録商標）」や、チコナ社製の「トパス（登録商標）」等が挙げられる。
【００５３】
また、本発明の電子写真感光体の感光層には、ポリオレフィン樹脂とそれ以外の重合体とを併せて含有させてもよい。ポリオレフィン樹脂以外の樹脂としては、ポリスチレン、ポリブタジエン、ポリイソプレン等、ポリブチレンテレフタレート、ポリエチレンテレフタレート、ポリカーボネート、ポリアリレート、ポリエーテルケトン、ポリエーテルエーテルケトン等が挙げられる。
【００５４】
次に、本発明で用いられる、電荷輸送性化合物について説明する。
【００５５】
本発明で用いられる電荷輸送性化合物は下記一般式（２）、（３）、（４）、（６）、（７）、（８）及び（９）で示される化合物のうち少なくとも１つの化合物から選ばれる。
【００５６】
【化３０】
2010002698.tif 000021
式（２）中、Ｒ２１及びＲ２２は炭素数１以上４以下のアルキル基、置換基として炭素数１以上４以下のアルキル基を有してもよいアリール基又は置換基として炭素数１以上４以下のアルコキシ基を有してもよいアリール基を示す。Ｒ２１及びＲ２２は同一であっても異なっていてもよい。更に、その中でも上記一般式（２）中のＲ２１及びＲ２２が置換基として炭素数１以上４以下のアルキル基を有してもよいアリール基又は置換基として炭素数１以上４以下のアルコキシ基を有してもよいアリール基である場合が好ましい。
【００５７】
Ａｒ２１は置換基として炭素数１以上４以下のアルキル基を有してもよいアリーレン基又は置換基として炭素数１以上４以下のアルコキシ基を有してもよいアリーレン基を示す。
【００５８】
Ｒ２３は置換基として炭素数１以上４以下のアルキル基を有してもよいアリール基、置換基として炭素数１以上４以下のアルコキシ基を有してもよいアリール基、炭素数１以上４以下のアルキレン基を有するアラルキル基又は水素原子を示す。Ａｒ２１とＲ２３は直接又は他の有機残基を介して環を形成してもよく、その結合基としては、メチレン基、エチレン基、プロピレン基等のアルキレン基、酸素、窒素、硫黄原子等のヘテロ原子等が挙げられる。
【００５９】
【化３１】
2010002698.tif 000022
式（３）中、Ｒ３１、Ｒ３２、Ｒ３３及びＲ３４は炭素数１以上４以下のアルキル基である。又は、炭素数１以上４以下のアルキレン基を有するアラルキル基、置換基として炭素数１以上４以下のアルキル基を有してもよいアリール基、置換基として炭素数１以上４以下のアルコキシ基を有してもよいアリール基である。又は下記一般式（５）で示される置換基を示す。Ｒ３１、Ｒ３２、Ｒ３３及びＲ３４はそれぞれ同一であっても異なっていてもよい。更に、その中でも上記一般式（３）中のＲ３１、Ｒ３２、Ｒ３３及びＲ３４が全て置換基を有してもよいアリール基である場合が好ましい。
【００６０】
Ａｒ３１及びＡｒ３２は置換基として炭素数１以上４以下のアルキル基を有してもよいアリーレン基を示す。Ａｒ３１及びＡｒ３２はそれぞれ同一であっても異なっていてもよい。
【００６１】
【化３２】
2010002698.tif 000023
式（４）中、Ｒ４１は置換基を有してもよい炭素数１以上４以下のアルキル基、置換基を有してもよいアリール基又は下記一般式（５）で示される置換基を示す。更に、Ｒ４１はその中でも置換基を有してもよいアリール基又は下記一般式（５）で示される置換基である場合が好ましい。
【００６２】
Ａｒ４１及びＡｒ４２は置換基を有してもよいアリール基を示し、Ａｒ４１及びＡｒ４２は同一でも異なってもよい。但し、Ａｒ４１、Ａｒ４２及びＲ４１のうち少なくとも１つは下記一般式（５）で示される置換基を１つ以上有する。Ａｒ４１又はＡｒ４２が、下記一般式（５）で示される置換基を有さない場合、Ａｒ４１及びＡｒ４２は、置換基として炭素数１以上４以下のアルキル基を有してもよいアリール基又は置換基として炭素数１以上４以下のアルコキシ基を有してもよいアリール基を示す。
【００６３】
【化３３】
2010002698.tif 000024
式（５）中、Ｒ５１は炭素数１以上４以下のアルキル基である。又は炭素数１以上４以下のアルキレン基を有するアラルキル基、置換基として炭素数１以上４以下のアルキル基を有してもよいアリール基、置換基として炭素数１以上４以下のアルコキシ基を有してもよいアリール基である。又は水素原子を示す。Ａｒ５１は置換基として炭素数１以上４以下のアルキル基を有してもよいアリール基又は置換基として炭素数１以上４以下のアルコキシ基を有してもよいアリール基を示す。Ａｒ５１とＲ５２は直接又は他の有機残基を介して環を形成してもよい。ｎ1は０〜２の整数を示す。
【００６４】
【化３４】
2010002698.tif 000025
式（６）中、Ａｒ６１及びＡｒ６２は置換基として炭素数１以上４以下のアルキル基を有してもよいアリール基又は置換基として炭素数１以上４以下のアルコキシ基を有してもよいアリール基を示す。Ａｒ６１及びＡｒ６２は同一でも異なってもよい。
【００６５】
Ｒ６１は置換基として炭素数１以上４以下のアルキル基を有してもよい縮合環炭化水素である。又は縮合複合環、置換基として炭素数１以上４以下のアルコキシ基を有してもよい縮合環炭化水素、縮合複合環を示す。縮合環炭化水素としては、ナフタレン、アントラセン、フェナンスレン、ピレン、フルオレン、フルオランセン、アズレン、インデン、ペリレン、クリセン、コロネン等である。縮合複合環等としては、ベンゾフラン、インドール、カルバゾール、ベンズカルバゾール、アクリジン、フェノチアジン、キノリン等が挙げられる。
【００６６】
【化３５】
2010002698.tif 000026
式（７）中、Ｒ７１、Ｒ７２、Ｒ７３及びＲ７４は炭素数１以上４以下のアルキル基である。又は炭素数１以上４以下のアルキレン基を有するアラルキル基、置換基として炭素数１以上４以下のアルキル基を有してもよいアリール基である。又は置換基として炭素数１以上４以下のアルコキシ基を有してもよいアリール基を示す。Ｒ７１、Ｒ７２、Ｒ７３及びＲ７４はそれぞれ同一であっても異なっていてもよい。
【００６７】
Ａｒ７１は置換基として炭素数１以上４以下のアルキル基を有してもよいアリーレン基又は置換基として炭素数１以上４以下のアルコキシ基を有してもよいアリーレン基を示す。
【００６８】
【化３６】
2010002698.tif 000027
式（８）中、Ａｒ８１、Ａｒ８２、Ａｒ８３及びＡｒ８４は置換基として炭素数１以上４以下のアルキル基を有してもよいアリール基又は置換基として炭素数１以上４以下のアルコキシ基を有してもよいアリール基を示す。Ａｒ８１、Ａｒ８２、Ａｒ８３及びＡｒ８４はそれぞれ同一であっても異なっていてもよい。
【００６９】
【化３７】
2010002698.tif 000028
式（９）中、Ａｒ９１、Ａｒ９２、Ａｒ９３及びＡｒ９４は置換基として炭素数１以上４以下のアルキル基を有してもよいアリール基又は置換基として炭素数１以上４以下のアルコキシ基を有してもよいアリール基を示す。但し、Ａｒ９１、Ａｒ９２、Ａｒ９３及びＡｒ９４のうち少なくとも１つは下記一般式（１０）で示される置換基を１つ以上有する。Ａｒ９１、Ａｒ９２、Ａｒ９３及びＡｒ９４はそれぞれ同一であっても異なっていてもよい。
【００７０】
【化３８】
2010002698.tif 000029
式（１０）中、Ｒ１０１及びＲ１０２は炭素数１以上４以下のアルキル基、炭素数１以上４以下のアルキレン基を有するアラルキル基又は置換基として炭素数１以上４以下のアルキル基を有してもよいアリール基を示す。Ｒ１０１及びＲ１０２はそれぞれ同一であっても異なっていてもよい。
【００７１】
上記一般式（２）、（３）、（４）、（５）、（６）、（７）、（８）、（９）及び（１０）の式中、炭素数１以上４以下のアルキル基の具体例としては、メチル基、エチル基、プロピル基、ブチル基が挙げられる。
【００７２】
また、炭素数１以上４以下のアルコキシ基の具体例としては、メトキシ基、エトキシ基、プロポキシ基、ブトキシ基が挙げられる。
【００７３】
また、炭素数１以上４以下のアルキレン基を有するアラルキル基の具体例としては、ベンジル基、フェネチル基、フェニルプロピル基、フェニルブチル基、ナフチルメチル基、フルフリル基等が挙げられる。
【００７４】
また、アリール基の具体例としては、以下のものが挙げられる。例えば、フェニル基、ナフチル基、アンスリル基、フェナンスリル基、ピレニル基、チオフェニル基である。又はフリル基、ピリジル基、キノリル基、ベンゾキノリル基、カルバゾリル基、フェノチアジニル基、ベンゾフリル基、ベンゾチオフェニル基、ジベンゾフリル基、ジベンゾチオフェニル基等である。
【００７５】
また、アリーレン基の具体例としては、以下のものが挙げられる。例えば、ベンゼン、ナフタレン、アントラセン、フェナンスレン、ピレン、ベンゾチオフェンである。又はピリジン、キノリン、ベンゾキノリン、カルバゾール、フェノチアジン、ベンゾフラン、ベンゾチオフェン、ジベンゾフラン、ジベンゾチオフェン等より２個の水素原子を取り除いた２価の基である。
【００７６】
次に、電荷輸送性化合物の具体例（例示化合物）を表２に挙げる。
【００７７】
【表４】
2010002698.tif 000030
【００７８】
【表５】
2010002698.tif 000031
【００７９】
【表６】
2010002698.tif 000032
【００８０】
【表７】
2010002698.tif 000033
【００８１】
【表８】
2010002698.tif 000034
【００８２】
本発明の電荷輸送性化合物は、１種類のみを用いてもよいし、２種類以上用いてもよい。また、これ以外の電荷輸送性化合物とを併用してもよい。
【００８３】
感光層に電荷輸送化合物、ポリ環状オレフィン樹脂及び一般式（１）の構造を有する化合物を含有させることによってゴースト抑制効果が発現する理由の詳細は不明であるが、概略は以下のように考えられる。
【００８４】
ゴースト画像を抑制するためには、まず、電荷のトラップによるメモリーを抑制することが有効である。そして、次回転目のハーフトーン画像を形成する際には、光照射部分を明部電位から暗部電位まで帯電させることが必要であり、その帯電させる能力（帯電性）が高いこともまた、ゴースト画像の抑制には有効である。
【００８５】
本発明者らは、明部電位から暗部電位への帯電性に関して検討を進めていくうちに、電子写真感光体の誘電緩和現象がゴースト画像に関与していることを見出した。具体的には、電子写真感光体の誘電正接が小さい場合に、帯電性の向上が見られた。
【００８６】
ここで、誘電正接が小さい電子写真感光体を得る方法としては、電子写真感光体の感光層の誘電正接を小さくすることが考えられる。そして、誘電正接が小さい感光層を実現させる方法の１つとしては、感光層の結着樹脂として誘電正接の小さい樹脂を用いることが考えられる。誘電正接の小さい樹脂としては、ポリオレフィン系の樹脂が知られている。
【００８７】
ポリオレフィン系の樹脂と、従来よく用いられてきた電荷輸送物質を用いた場合、帯電性の向上はみられた。だが、一方で、ポリカーボネートなどの従来よく使用されてきた結着樹脂では抑制されていたメモリーが増大してしまい、メモリーの抑制と帯電性の向上とが両立しなかった。
【００８８】
この課題に対して、本発明者らは鋭意検討を重ねた結果、ポリオレフィン系の樹脂と電荷輸送物質の相溶性に問題があると考えた。その理由として、従来よく用いられてきた電荷輸送物質は長いアルキレン鎖を持たないものが多いため、ポリオレフィン系の樹脂の構成成分である長いアルキレン鎖との相溶性が劣るからだと考えた。
【００８９】
そして、長いアルキレン鎖を持たない電荷輸送物質であっても、ポリオレフィン系の樹脂との相溶性を改良させるために、長いアルキレン鎖を有する特定の構造を有する化合物を用いることによって本発明に至った。従来よく用いられてきた炭素数５以上のアルキレン鎖を有する基を有しない電荷輸送物質と誘電正接（ｔａｎδ）の小さい結着樹脂としてポリオレフィン樹脂を用い、更に一般式（１）の構造をもつ化合物を用い、ゴースト画像の抑制効果が飛躍的に向上した。
【００９０】
本発明の電子写真感光体の感光層は、電荷発生物質を含有する電荷発生層及び電荷輸送物質を含有する電荷輸送層を積層した積層型（機能分離型）であっても、電荷発生物質と電荷輸送物質とを同一層中に分散した単層型であってもよい。電子写真特性の観点からは、積層型の感光層が好ましく、特には、支持体側から電荷発生層及び電荷輸送層をこの順に積層した構成の積層型感光層が好ましい。
【００９１】
本発明の電子写真感光体に用いられる支持体としては、導電性のもの（導電性支持体）であればよく、アルミニウム、ニッケル、銅、金及び鉄等の金属又は合金製のものが挙げられる。また、ポリエステル、ポリカーボネート、ポリイミド及びガラス等の絶縁性支持体上にアルミニウム、銀、金等の金属や、酸化インジウム、酸化スズ等の導電性材料の薄膜を形成したものでもよい。また、カーボンや導電性フィラーを樹脂中に分散し、導電性を付与したもの支持体でもよい。
【００９２】
支持体の表面は、電気的特性や密着性の改善のために、陽極酸化等の電気化学的な処理を施してもよい。また、支持体の表面を、アルカリリン酸塩あるいはリン酸やタンニン酸を主成分とする酸性水溶液に金属塩の化合物又はフッ素化合物の金属塩を溶解してなる溶液で化学処理を施してもよい。
【００９３】
また、露光光（画像露光光）としてレーザー光等の単一波長光を用いた電子写真装置に本発明の電子写真感光体を用いる場合、干渉縞を抑制するために、支持体の表面を適度に粗面化しておくことが好ましい。具体的には、支持体の表面を、ホーニング、ブラスト、切削、電界研磨の処理を施すことや、支持体上に導電性金属酸化物及び結着樹脂を含む導電性皮膜を設けることが好ましい。
【００９４】
ホーニング処理には、乾式での処理及び湿式での処理があるが、どちらを採用してもよい。湿式ホーニング処理とは、水等の液体に粉末状の研磨材を懸濁させてなる懸濁液を、高速度で支持体の表面に吹き付けて粗面化する方法である。湿式ホーニング処理の場合、支持体の表面粗さは、懸濁液の吹き付け圧力、速度、研磨材の量、種類、形状、大きさ、硬度、比重及び懸濁温度等により制御することができる。乾式ホーニング処理は、研磨剤をエアーにより、高速度で支持体の表面に吹き付けて粗面化する方法である。乾式ホーニング処理の場合も、支持体の表面粗さは、湿式ホーニング処理と同じようにして制御することができる。ホーニング処理に用いる研磨剤としては、例えば、炭化ケイ素、アルミナ、鉄及びガラスビーズ等の粒子が挙げられる。
【００９５】
支持体と感光層又は後述の中間層との間には、レーザー光等の散乱による干渉縞の抑制や、支持体の傷の被覆を目的とした導電層を設けてもよい。
【００９６】
導電層は、カーボンブラック、金属粒子、金属酸化物粒子等の導電性粒子を結着樹脂に分散させて形成することができる。金属酸化物粒子としては、酸化亜鉛や酸化チタンの粒子が挙げられる。また、導電性粒子として、酸素欠損型ＳｎＯ２を被覆した硫酸バリウム粒子を用いることもできる。
【００９７】
導電層に用いられる結着樹脂としては、例えば、フェノール樹脂、ポリウレタン樹脂及びポリアミド樹脂が挙げられる。これらは、支持体に対する接着性が良好であるとともに、導電性粒子の分散性が向上し、成膜後の耐溶剤性が良好である。
【００９８】
また、導電層には、導電層の表面性を高めるために、レベリング剤を添加してもよい。
【００９９】
支持体又は導電層と感光層との間には、バリヤー機能や接着機能等の機能を持つ中間層を設けてもよい。中間層は、例えば、カゼイン、ポリビニルアルコール、ニトロセルロース、ポリアミド（ナイロン６、ナイロン６６、ナイロン６１０、共重合ナイロン、アルコキシメチル化ナイロン等）、ポリウレタン及び酸化アルミニウム等によって形成することができる。
【０１００】
感光層が積層型感光層である場合、電荷発生層は、電荷発生物質を結着樹脂及び溶剤と共に分散して得られる電荷発生層用塗布液を塗布し、これを乾燥させることによって形成することができる。
【０１０１】
本発明に用いられる電荷発生物質としては、
（１）モノアゾ、ジスアゾ、トリスアゾ等のアゾ顔料
（２）金属フタロシアニンや非金属フタロシアニン等のフタロシアニン顔料
（３）インジゴやチオインジゴ等のインジゴ顔料
（４）ペリレン酸無水物やペリレン酸イミド等のペリレン顔料
（５）アンスラキノンやピレンキノン等の多環キノン顔料
（６）スクワリリウム色素
（７）ピリリウム塩、チアピリリウム塩類
（８）トリフェニルメタン色素
（９）セレン、セレン−テルル、アモルファスシリコン等の無機物質
（１０）キナクリドン顔料
（１１）アズレニウム塩顔料
（１２）シアニン染料
（１３）キサンテン色素
（１４）キノンイミン色素
（１５）スチリル色素
（１６）硫化カドミウム
（１７）酸化亜鉛
等が挙げられる。これらの中でも、特に、金属フタロシアニン顔料が好ましい。その中でも、オキシチタニウムフタロシアニン、クロロガリウムフタロシアニン、ジクロロスズフタロシアニン、ヒドロキシガリウムフタロシアニンが好ましく、その中でも、ヒドロキシガリウムフタロシアニンが特に好ましい。
【０１０２】
オキシチタニウムフタロシアニンとしては、ＣｕＫα特性Ｘ線回折におけるブラッグ角（２θ±０．２°）の９．０°、１４．２°、２３．９°及び２７．１°に強いピークを有するオキシチタニウムフタロシアニン結晶が好ましい。又は、ＣｕＫα特性Ｘ線回折におけるブラッグ角（２θ±０．２°）の９．５°、９．７°、１１．７°、１５．０°、２３．５°、２４．１°及び２７．３°に強いピークを有するオキシチタニウムフタロシアニン結晶も好ましい。
【０１０３】
クロロガリウムフタロシアニンとしては、ＣｕＫα特性Ｘ線回折におけるブラッグ角（２θ±０．２°）の７．４°、１６．６°、２５．５及び２８．２°に強いピークを有するクロロガリウムフタロシアニン結晶が好ましい。又は、ＣｕＫα特性Ｘ線回折におけるブラッグ角（２θ±０．２°）の６．８°、１７．３°、２３．６°及び２６．９°に強いピークを有するクロロガリウムフタロシアニン結晶も好ましい。更には、ＣｕＫα特性Ｘ線回折におけるブラッグ角（２θ±０．２°）の８．７°〜９．２°、１７．６°、２４．０°、２７．４°及び２８．８°に強いピークを有するクロロガリウムフタロシアニン結晶も同様に好ましい。
【０１０４】
ジクロロスズフタロシアニンとしては、ＣｕＫα特性Ｘ線回折におけるブラッグ角（２θ±０．２°）の８．３°、１２．２°、１３．７°、１５．９°、１８．９°及び２８．２°に強いピークを有するジクロロスズフタロシアニン結晶が好ましい。又は、ＣｕＫα特性Ｘ線回折におけるブラッグ角（２θ±０．２°）の８．５°、１１．２°、１４．５°及び２７．２°に強いピークを有するジクロロスズフタロシアニン結晶も好ましい。又は、ＣｕＫα特性Ｘ線回折におけるブラッグ角（２θ±０．２°）の８．７°、９．９°、１０．９°、１３．１°、１５．２°、１６．３°、１７．４°、２１．９°及び２５．５°に強いピークを有するジクロロスズフタロシアニン結晶も好ましい。更には、ＣｕＫα特性Ｘ線回折におけるブラッグ角（２θ±０．２°）の９．２°、１２．２°、１３．４°、１４．６°、１７．０°及び２５．３°に強いピークを有するジクロロスズフタロシアニン結晶も同様に好ましい。
【０１０５】
ヒドロキシガリウムフタロシアニンとしては、ＣｕＫα特性Ｘ線回折におけるブラッグ角（２θ±０．２°）の７．３°、２４．９°及び２８．１°に強いピークを有するヒドロキシガリウムフタロシアニン結晶が好ましい。又は、ブラッグ角度（２θ±０．２°）の７．５°、９．９°、１２．５°、１６．３°、１８．６°、２５．１°及び２８．３°に強いピークを有するヒドロキシガリウムフタロシアニン結晶も好ましい。
【０１０６】
電荷発生層の結着樹脂としては、以下のものが挙げられる。例えば、ブチラール樹脂、ポリエステル樹脂、ポリカーボネート樹脂、ポリアリレート樹脂、ポリスチレン樹脂、ポリビニルメタクリレート樹脂、ポリビニルアクリレート樹脂、ポリ酢酸ビニル樹脂、ポリ塩化ビニル樹脂である。また、ポリアミド樹脂、ポリウレタン樹脂、シリコーン樹脂、アルキッド樹脂、エポキシ樹脂、セルロース樹脂、メラミン樹脂等も挙げられる。これらの中でも、ブチラール樹脂が好ましい。
【０１０７】
電荷発生層中の電荷発生物質の分散粒径は、０．５μｍ以下が好ましく、０．３μｍ以下がより好ましく、０．０１μｍ以上０．２μｍ以下がより好ましい。
【０１０８】
電荷発生層の膜厚は０．０１μｍ以上２μｍ以下が好ましく、０．０５μｍ以上０．３μｍ以下がより好ましい。
【０１０９】
感光層が積層型感光層である場合、電荷輸送層は、電荷輸送性化合物と、ポリオレフィン樹脂と、上記一般式（１）で示される化合物とを共に溶剤に溶解させて得られる電荷輸送層用塗布液を塗布し、これを乾燥させることによって形成することができる。電荷輸送物性化合物と結着樹脂の総重量に対して電荷輸送性化合物の重量が３０％以上８０％以下であることが好ましい。電荷輸送性化合物の量が少なすぎると、電荷輸送能が低下し、感度低下及び残留電位の上昇等の問題点が生じる場合がある。
【０１１０】
上記一般式（１）で示される化合物の含有量が、前記電荷輸送性化合物と前記ポリオレフィン樹脂との総重量に対して、５％以上３０％以下であることが好ましい。
【０１１１】
上記一般式（１）で示される化合物の含有量が少なすぎると相溶性の効果が十分に得られない場合があり、多すぎると本来の電荷輸送能が低下し、感度低下及び残留電位の上昇等の問題点が生じる場合がある。
【０１１２】
また、上記一般式（１）の化合物の含有量が、前記電荷輸送性化合物及び前記ポリオレフィン樹脂のそれぞれの重量に対して、２０％以上８０％以下であることが好ましい。前記電荷輸送性化合物に対して上記一般式（１）で示される化合物の含有量が少なすぎると相溶性の効果が十分に得られない場合があり、多すぎると本来の電荷輸送能が低下し、感度低下及び残留電位の上昇等の問題点が生じる場合がある。
【０１１３】
また、前記ポリオレフィン樹脂に対して上記一般式（１）で示される化合物の含有量が少なすぎると相溶性の効果が十分に得られない場合があり、多すぎると本来の対摩耗性が十分に得られず、感光体の寿命が低下する場合がある。
【０１１４】
電荷輸送層の膜厚は１μｍ以上３０μｍ以下が好ましく、５μｍ以上２０μｍ以下がより好ましい。
【０１１５】
感光層が単層型感光層である場合、上記電荷発生物質と、上記電荷輸送性化合物と、ポリオレフィン樹脂と、上記一般式（１）で示される化合物とを、上記溶剤と共に分散して得られる単層型感光層用塗布液を塗布する。これを乾燥させることによって該単層型感光層を形成することができる。
【０１１６】
単層型感光層の膜厚は８μｍ以上４０μｍ以下が好ましく、１２μｍ以上３０μｍ以下がより好ましい。単層型感光層中の電荷発生物質や電荷輸送物質の含有量は、どちらも、単層型感光層の全質量に対して１０質量％以上８０質量％以下が好ましく、３０質量％以上８０質量％以下がより好ましい。
【０１１７】
また、本発明においては、機械的外力や化学的外力等から感光層の表面を保護することを目的として、また、転写性やクリーニング性の向上を目的として、感光層上に保護層を設けることもできる。
【０１１８】
保護層の結着樹脂としては、上記の各種樹脂を用いることができる。樹脂のみ、又は、樹脂及び上述の電荷輸送物質を溶剤に溶解させることによって得られる保護層用塗布液を塗布し、これを乾燥させることによって形成することができる。また、電荷輸送能を有するモノマーや高分子型の電荷輸送物質を種々の架橋反応を用いて硬化させることによって保護層を形成してもよい。硬化させる反応としては、ラジカル重合、イオン重合、熱重合、光重合、放射線重合（電子線重合）が挙げられる。
【０１１９】
また、保護層には、導電性粒子や潤滑剤を含有させてもよい。
【０１２０】
保護層に用いられる導電性粒子としては、金属、金属酸化物及びカーボンブラック等が挙げられる。金属としては、アルミニウム、亜鉛、銅、クロム、ニッケル、銀及びステンレス等が挙げられる。また、これらの金属をプラスチックの粒子の表面に蒸着したものも導電性粒子として用いることができる。金属酸化物としては、酸化亜鉛、酸化チタン、酸化スズ、酸化アンチモン、酸化インジウム、酸化ビスマス、スズをドープした酸化インジウム、アンチモンやタンタルをドープした酸化スズ及びアンチモンをドープした酸化ジルコニウム等が挙げられる。
【０１２１】
保護層に用いられる潤滑剤としては、フッ素原子含有樹脂粒子、シリカ粒子及びシリコーン粒子等が挙げられるが、その中でも、フッ素原子含有樹脂粒子が特に好ましい。フッ素原子含有樹脂粒子としては、四フッ化エチレン樹脂、三フッ化塩化エチレン樹脂、六フッ化エチレンプロピレン樹脂、フッ化ビニル樹脂、フッ化ビニリデン樹脂、二フッ化二塩化エチレン樹脂及びこれらの共重合体が挙げられる。これらの中でも、特に、四フッ化エチレン樹脂とフッ化ビニリデン樹脂が好ましい。これらは１種類のみ用いてもよいし、２種類以上用いてもよい。
【０１２２】
保護層の膜厚は０．５μｍ以上５μｍ以下が好ましく、１μｍ以上３μｍ以下がより好ましい。
【０１２３】
上記各層の塗布液を塗布する際には、例えば、浸漬塗布法、スプレーコーティング法、スピンナーコーティング法、ビードコーティング法、ブレードコーティング法、押出コーティング法及びビームコーティング法等の方法を採用することができる。これらの中でも、量産性の観点から浸漬塗布法が好ましい。
【０１２４】
図１に本発明の電子写真感光体を有するプロセスカートリッジを備えた電子写真装置の概略構成を示す。
【０１２５】
図１において、１はドラム状の本発明の電子写真感光体であり、軸２を中心に矢印方向に所定の周速度（プロセススピード）をもって回転駆動される。電子写真感光体１は、回転過程において、まず、帯電手段（一次帯電手段）３により、その周面に正又は負の所定電位の均一帯電を受ける。次いで、電子写真感光体１は、露光手段（不図示）から露光光４を受ける。こうして電子写真感光体１の周面には、目的の画像情報に対応した静電潜像が順次形成されていく。
【０１２６】
形成された静電潜像は、正規又は反転現像方式の現像手段５内のトナーでトナー像として現像される。次いで、不図示の給紙部から電子写真感光体１の回転と同期して取り出され、電子写真感光体１と転写手段６との間に給送された転写材７（紙やフィルム等）に、電子写真感光体１の周面に形成されているトナー像が転写手段６によって順次転写されていく。このとき、転写手段６には、電源（不図示）からトナーの電荷とは逆極性の電圧が印加される。転写方式は、中間転写方式であってもよい。
【０１２７】
トナー像の転写を受けた転写材７は、電子写真感光体の周面から分離されて定着手段８へ搬送され、トナー像の定着処理を受けることによって画像形成物（プリント、コピー）として装置外へプリントアウトされる。
【０１２８】
トナー像転写後の電子写真感光体１の周面は、クリーニング手段９によって転写残トナー等の付着物の除去を受けて清浄面化される。なお、近年、クリーナレスシステムも研究されており、転写残トナーを直接現像器等で回収するように構成することもできる。
【０１２９】
その後、前露光手段（不図示）からの前露光光１０により除電処理され、繰り返し画像形成に使用される。なお、帯電手段３が帯電ローラー等を用いた接触帯電手段である場合は、前露光は必ずしも必要ではない。
【０１３０】
本発明においては、電子写真感光体１、帯電手段３、現像手段５、クリーニング手段９等の構成要素のうち、複数のものを容器に納めてプロセスカートリッジとして一体に構成し、このプロセスカートリッジを電子写真装置本体に着脱自在に構成してもよい。例えば、帯電手段３、現像手段５及びクリーニング手段９の少なくとも１つを電子写真感光体１と共に一体に支持してカートリッジ化して、装置本体のレール等の案内手段１２を用いて装置本体に着脱自在なプロセスカートリッジ１１とすることができる。
【０１３１】
また、電子写真装置が複写機やプリンターである場合には、原稿からの反射光や透過光、又は、センサーで原稿を読み取って信号化する。露光光４は、この信号に従って行われるレーザービームの走査、ＬＥＤアレイの駆動又は液晶シャッターアレイの駆動等により照射される光である。
【０１３２】
本発明の電子写真感光体は、複写機、レーザービームプリンター、ＬＥＤプリンター、ＦＡＸ、液晶シャッター式プリンター等の電子写真装置一般に適用しうる。更に、電子写真技術を応用したディスプレー、記録、軽印刷、製版及びファクシミリ等の装置にも幅広く適用しうるものである。
【実施例】
【０１３３】
以下に、具体的な実施例を挙げて本発明を更に詳細に説明する。なお、実施例中の「部」は「質量部」を意味する。
【０１３４】
（実施例１）
直径３０ｍｍ、長さ２６０．５ｍｍのアルミニウムシリンダーを超音波水洗浄したものを支持体とした。
【０１３５】
次に酸素欠損型ＳｎＯ２を被覆した硫酸バリウム粒子（粉体抵抗率２００Ω・ｃｍ、ＳｎＯ２の被覆率（質量比率）は６０％）４０部、酸化チタン（商品名：ＴＩＴＡＮＩＸ  ＪＲ、テイカ（株）製）８部を用意。更に、結着樹脂としてのフェノール樹脂（商品名：プライオーフェンＪ−３２５、大日本インキ化学工業（株）製、樹脂固形分６０％）２５部を用意。これらとメトキシプロパノール３０部、メタノール３０部を、直径１ｍｍのガラスビーズを用いてサンドミル装置で２時間分散して導電層用の分散液を調製した。
【０１３６】
表面粗し付与材としてのシリコーン樹脂粒子（商品名：トスパール１２０、ＧＥ東芝シリコーン（株）製、平均粒径２μｍ）３．９部を用意。レベリング剤としてのシリコーンオイル（商品名：ＳＨ２８ＰＡ、東レ・ダウコーニング・シリコーン（株）製）０．００２部を用意。これらを上述の分散液に添加して攪拌することによって、導電層用塗布液を調製した。
【０１３７】
この導電層用塗布液を、２３℃／６０％ＲＨ環境下で、支持体上に浸漬塗布し、これを３０分間１４０℃で乾燥・硬化（熱硬化）させることによって、膜厚が２０μｍの導電層を形成した。
【０１３８】
次に、Ｎ−メトキシメチル化６ナイロン５部をメタノール９５部中に溶解し、中間層用塗料を調製した。
【０１３９】
この中間層用塗布液を導電層上に浸漬塗布し、これを２０分間１００℃で乾燥させることによって、膜厚が０．５μｍの中間層を形成した。
【０１４０】
次に、ＣｕＫα特性Ｘ線回折におけるブラッグ角（２θ±０．２°）の７．５°、９．９°、１６．３°、１８．６°、２５．１°及び２８．３°に強いピークを有するヒドロキシガリウムフタロシアニン結晶１０部を用意。下記構造式（１４）で示される化合物０．１部、及び、ポリビニルブチラール樹脂（商品名：エスレックＢＸ−１、積水化学工業社製）５部を用意。これらをシクロヘキサノン２５０部に添加し、直径１ｍｍのガラスビーズを用いたサンドミルで４時間分散した。
【０１４１】
【化３９】
2010002698.tif 000035
その後、下記構造式（１５）で示される化合物３部を加え溶解し、これに２５０部の酢酸エチルを加えて希釈することによって、電荷発生層用塗布液を調製した。
【０１４２】
【化４０】
2010002698.tif 000036
この電荷発生層用塗布液を中間層上に浸漬塗布し、これを１０分間１００℃で乾燥させることによって、膜厚が０．１６μｍの電荷発生層を形成した。
【０１４３】
次に、例示化合物Ｎｏ．２−２１を１０部、ポリ環状オレフィン（商品名：ＴＯＰＡＳ−５０１３、チコナ社製、Ｔｇ：１３０℃）を１０部、例示化合物Ｎｏ．１−２を５部を用意。これらをモノクロロベンゼン５０部及びテトラヒドロフラン（ＴＨＦ）３０部の混合溶媒で溶解させることによって、電荷輸送層用塗布液を調製した。
【０１４４】
この電荷輸送層用塗布液を電荷発生層上に浸漬塗布し、これを１時間１２０℃で乾燥させることによって、膜厚が１８μｍの電荷輸送層を形成した。
【０１４５】
このようにして電荷輸送層が表面層である電子写真感光体１を作製した。
【０１４６】
ポリ環状オレフィン（商品名：ＴＯＰＡＳ−５０１３、チコナ社製、Ｔｇ：１３０℃）は、上記一般式（１１）で示される繰り返し構造単位（Ｒ11１：水素原子、Ｒ11２：水素原子）及び上記構造式（１２）で示される繰り返し構造単位を有する共重合体である。
【０１４７】
本実施例による電子写真感光体１を低温低湿（１５℃／１０％ＲＨ）環境下で２４時間放置した後、そのままの環境で出力画像及び表面電位の評価を行った。
【０１４８】
出力画像の評価は、ヒューレットパッカード社製のレーザービームプリンター（商品名：カラーレーザージェット４６００）の改造機（プロセススピード：９４．２ｍｍ／ｓ）を用いた。このレーザービームプリンターの帯電手段は、帯電ローラーを備えた接触帯電手段であり、帯電ローラーには直流電圧のみの電圧が印加される。また、このレーザービームプリンターは、電子写真感光体の回転方向において帯電手段の上流側かつ転写手段の下流側の位置に除電手段を有さない。また、改造として、露光光（画像露光光）の光量が可変となるようにした。
【０１４９】
シアン色用プロセスカートリッジに電子写真感光体１を装着し、装置から現像用カートリッジを抜き取り、そこに電位測定装置を挿入した。これを、プリンターのシアン色用プロセスカートリッジのステーションに装着し、明部電位（Ｖｌ）が−１５０Ｖになるように露光光の光量の設定を行った。電位測定装置は、現像用カートリッジの現像位置に電位測定プローブを配置することで構成されており、電子写真感光体に対する電位測定プローブの位置は、ドラム軸方向の中央とした。
【０１５０】
その後、電位測定装置をはずし、現像用カートリッジをもとの状態にもどし、初期のゴースト画像評価をおこなった。
【０１５１】
ゴースト評価用の画像としては、図２に示すように、画像の先頭部に黒い四角の画像を出した後、１ドット桂馬パターンで印字したハーフトーン画像を用いた。
【０１５２】
ゴースト画像の評価は、Ｘ−Ｒｉｔｅ（株）製の分光濃度計（商品名：Ｘ−Ｒｉｔｅ５０４／５０８）を用いた。出力画像のうち、ゴースト部の濃度からゴースト部ではない部分の濃度を差し引き、これをゴースト画像濃度とした。これを１枚の出力画像で１０点行い、１０点の平均値を求めた。
【０１５３】
このたびの実験では、ゴースト画像濃度が０．０５以上であると見た目に明らかな差があるレベルであり、０．０５未満であれば見た目に明らかな差はないレベルであった。また、ゴースト画像は１枚目（初期）と１５０００枚通紙後を評価した。
【０１５４】
通紙時は、各色の印字率２％の文字画像をレター紙にて２０秒毎に１枚出力する間欠モードでフルカラープリント操作を行い、１５０００枚の通紙を行った。その直後ゴースト画像の評価を行なった。その後、装置から現像用カートリッジを抜き取り、そこに電位測定装置を挿入し、明部電位（Ｖｌ）評価を行なった。結果を表４に示す。
【０１５５】
（実施例２〜１６）
実施例１において、電荷輸送層に用いた例示化合物Ｎｏ．１−２をそれぞれ表３に示すものに変更した以外は、実施例１と同様にして電子写真感光体２〜１６を作製した。また、電子写真感光体２〜１６の評価を、電子写真感光体１と同様にして行った。結果を表４に示す。
【０１５６】
（実施例１７〜３２）
実施例１において、電荷輸送層に用いた例示化合物Ｎｏ．２−２１、ポリ環状オレフィン、例示化合物Ｎｏ．１−２の使用量をそれぞれ表３に示す量に変更した以外は、実施例１と同様にして電子写真感光体１７〜３２を作製した。また、電子写真感光体１７〜３２の評価を、電子写真感光体１と同様にして行った。結果を表４に示す。
【０１５７】
（実施例３３〜５３）
実施例１において、電荷輸送層に用いた例示化合物Ｎｏ．２−２１、をそれぞれ表３に示すものに変更した以外は、実施例１と同様にして電子写真感光体３３〜５３を作製した。また、電子写真感光体３３〜５３の評価を、電子写真感光体１と同様にして行った。結果を表４に示す。
【０１５８】
（実施例５４〜５６）
実施例１において、電荷輸送層に用いたポリ環状オレフィン樹脂（商品名：ＴＯＰＡＳ−５０１３、チコナ社製、Ｔｇ＝１３０℃）をそれぞれ表３に示すものに変更した以外は、実施例１と同様にして電子写真感光体１３〜１５を作製した。また、電子写真感光体５４〜５６の評価を電子写真感光体１と同様にして行った。結果を表４に示す。
【０１５９】
ポリ環状オレフィン（商品名：ＴＯＰＡＳ−６０１５、チコナ社製、Ｔｇ：１６０℃）は、上記一般式（１１）の繰り返し構造単位（Ｒ１１１：水素原子、Ｒ１１２：水素原子）及び上記構造式（１２）の繰り返し構造単位を有する共重合体である。
【０１６０】
ポリ環状オレフィン（商品名：ＴＯＰＡＳ−８００７、チコナ社製、Ｔｇ：７５℃）は、上記一般式（１１）の繰り返し構造単位（Ｒ１１１：水素原子、Ｒ１１２：水素原子）及び上記構造式（１２）の繰り返し構造単位を有する共重合体である。
【０１６１】
ポリ環状オレフィン（商品名：ＡＰＬ−６５０９Ｔ、三井化学（株）製、Ｔｇ：８０℃）は、上記一般式（１１）の繰り返し構造単位（Ｒ１１１：水素原子、Ｒ１１２：水素原子）及び上記構造式（１２）の繰り返し構造単位を有する共重合体である。
【０１６２】
（実施例５７）
実施例１のポリ環状オレフィン樹脂（商品名：ＴＯＰＡＳ−５０１３、チコナ社製、Ｔｇ＝１３０℃）を、下記構造式（１６）の繰り返し構造単位を有するポリ環状オレフィン樹脂（商品名：ＺＥＯＮＥＸ−４８０、日本ゼオン（株）製、Ｔｇ＝１３８℃）に変更。これ以外は、実施例１と同様にして電子写真感光体５７を作製した。また、電子写真感光体５７の評価を電子写真感光体１と同様にして行った。結果を表４に示す。
【０１６３】
【化４１】
2010002698.tif 000037
【０１６４】
（実施例５８）
実施例１のポリ環状オレフィン樹脂（商品名：ＴＯＰＡＳ−５０１３、チコナ社製、Ｔｇ＝１３０℃）を、シクロペンタン系のポリ環状オレフィン樹脂（商品名：ＺＥＯＮＯＲ−１０６０、日本ゼオン（株）製、Ｔｇ＝１００℃）に変更。これ以外は、実施例１と同様にして電子写真感光体５８を作製した。また、電子写真感光体５８の評価を電子写真感光体１と同様にして行った。結果を表４に示す。
【０１６５】
（実施例５９）
実施例１のポリ環状オレフィン樹脂（商品名「ＴＯＰＡＳ（登録商標）−５０１３」チコナ社製  Ｔｇ＝１３０℃）を、下記構造式（１７）の繰り返し構造単位を有するポリ環状オレフィン樹脂（商品名：ＡＲＴＯＮ、ＪＳＲ（株）製、Ｔｇ＝１７０℃）に変更。これ以外は、実施例１と同様にして電子写真感光体５９を作製した。また、電子写真感光体５９の評価を電子写真感光体１と同様にして行った。結果を表４に示す。
【０１６６】
【化４２】
2010002698.tif 000038
【０１６７】
（実施例６０）
実施例１において、電荷輸送層を以下のように作成した以外は、実施例１と同様にして電子写真感光体６０を作製し、評価を行った。結果を表４に示す。
【０１６８】
まず、ポリエチレン（商品名：ＵＢＥＣ１５０、宇部丸善ポリエチレン（株）製）１０部をキシレン８０部の溶媒に１２０℃で加熱溶解させた。加熱溶解した溶液に、例示化合物Ｎｏ．２−２１を１０部、例示化合物Ｎｏ．１−５を５部加え、電荷輸送層用塗布液を調製した。
【０１６９】
この電荷輸送層用塗布液を１２０℃に加温した状態で、電荷発生層上に浸漬塗布し、これを１時間１２０℃で乾燥させることによって、膜厚が１８μｍの電荷輸送層を形成した。
【０１７０】
（実施例６１）
実施例１において、電荷輸送層を以下のように作成した以外は、実施例１と同様にして電子写真感光体６１を作製し、評価を行った。結果を表４に示す。
【０１７１】
まず、ポリプロピレン（商品名：住友ノーブレン、住友化学（株）製）１０部を１８０℃で加熱溶融させた。加熱溶融した溶液に、例示化合物Ｎｏ．２−２１を１０部、例示化合物Ｎｏ．１−５を５部加え溶融し、電荷輸送層用塗布液を調製した。
【０１７２】
この電荷輸送層用塗布液を１８０℃に加温した状態で、電荷発生層上に押出型塗布装置を用いて塗布し、これを１時間１２０℃で乾燥させることによって、膜厚が２５μｍの電荷輸送層を形成した。
【０１７３】
【表９】
2010002698.tif 000039
【０１７４】
【表１０】
2010002698.tif 000040
【０１７５】
（実施例６２〜１０６）
実施例１〜１６、３３〜６１において、電荷輸送層の膜厚を１５μｍに変更し、電荷輸送層上に以下のような保護層（第二電荷輸送層）を設けた以外は、実施例１〜１６、３３〜６１と同様にして電子写真感光体６２〜１０６を作製した。また、電子写真感光体６２〜１０６の評価を電子写真感光体１と同様にして行った。結果を表５に示す。
【０１７６】
実施例６２〜１０６では、以下のように保護層を設けている。
【０１７７】
まず、分散剤としてのフッ素原子含有樹脂（商品名：ＧＦ−３００、東亞合成（株）製）０．４５部を、１，１，２，２，３，３，４−ヘプタフルオロシクロペンタン３５部と１−プロパノール３５部に溶解させた。
【０１７８】
その後、潤滑剤としての四フッ化エチレン樹脂粉体（商品名：ルブロンＬ−２、ダイキン工業（株）製）９部を加えた。更に、高圧分散機（商品名：マイクロフルイダイザーＭ−１１０ＥＨ、米Ｍｉｃｒｏｆｌｕｉｄｉｃｓ社製）で５９ＭＰａ（６００ｋｇｆ／ｃｍ２）の圧力で３回の分散処理を施した。これにより、四フッ化エチレン樹脂粉体を均一に分散させた。
【０１７９】
更にこれを１０μｍのＰＴＦＥメンブレンフィルターで加圧濾過し、潤滑剤分散液を調製した。
【０１８０】
次に、下記構造式（１８）で示される電荷輸送性化合物２１部を上記潤滑剤分散液に加え、これをＰＴＦＥ（四フッ化エチレン樹脂）製の５μｍメンブレンフィルターで加圧濾過することによって、保護層用塗布液を調製した。
【０１８１】
【化４３】
2010002698.tif 000041
この保護層用塗布液を電荷輸送層上に浸漬塗布し、これに、窒素中において加速電圧１５０ｋＶ、線量１．５×１０４Ｇｙの条件で電子線を照射し、引き続いて被照射体の温度が１２０℃になる条件で９０秒間加熱処理を行った。このときの酸素濃度は１０ｐｐｍであった。更に、大気中で１００℃に調製された熱風乾燥機中で、２０分間加熱処理を行うことによって、膜厚３μｍの保護層を形成した。
【０１８２】
（実施例１０７）
実施例１において、電荷輸送層の膜厚を１５μｍに変更し、電荷輸送層上に以下のような保護層（第二電荷輸送層）を設けた以外は、実施例１と同様にして電子写真感光体４１を作製した。また、電子写真感光体４１の評価を電子写真感光体１と同様にして行った。結果を表５に示す。
【０１８３】
実施例１０７では、以下のように保護層を設けている。
【０１８４】
分散剤としてのフッ素原子含有樹脂（商品名：ＧＦ−３００、東亞合成（株）製）０．４５部を、１，１，２，２，３，３，４−ヘプタフルオロシクロペンタン３５部と１−プロパノール３５部に溶解させた。
【０１８５】
その後、潤滑剤としての四フッ化エチレン樹脂粉体（商品名：ルブロンＬ−２、ダイキン工業（株）製）９部を加えた。更に、高圧分散機（商品名：マイクロフルイダイザーＭ−１１０ＥＨ、米Ｍｉｃｒｏｆｌｕｉｄｉｃｓ社製）で５９ＭＰａ（６００ｋｇｆ／ｃｍ２）の圧力で３回の分散処理を施した。これにより、四フッ化エチレン樹脂粉体を均一に分散させた。
【０１８６】
更にこれを１０μｍのＰＴＦＥメンブレンフィルターで加圧濾過し、潤滑剤分散液を調製した。
【０１８７】
次に、下記構造式（１９）で示される電荷輸送性化合物１０部、下記構造式（２０）で示される繰り返し構造単位を有するポリカーボネート樹脂１０部を上記潤滑剤分散液に加えた。これをＰＴＦＥ製の５μｍメンブレンフィルターで加圧濾過することによって、保護層用塗布液を調製した。
【０１８８】
【化４４】
2010002698.tif 000042
【０１８９】
【化４５】
2010002698.tif 000043
この保護層用塗布液を電荷輸送層上にスプレーコーティングし、これを３０分間１２０℃で乾燥させることによって、膜厚が３μｍの保護層を形成した。
【０１９０】
【表１１】
2010002698.tif 000044
【０１９１】
（比較例１）
実施例１において、電荷輸送層に用いたポリ環状オレフィン樹脂（商品名：ＴＯＰＡＳ−５０１３、チコナ社製、Ｔｇ＝１３０℃）を下記構造式（２１）の繰り返し構造単位を有するポリアリレート樹脂（重量平均分子量１１５０００）に変更した。これ以外は、実施例１と同様にして電子写真感光体Ｃ1を作製した。また、電子写真感光体Ｃ1の評価を電子写真感光体１と同様にして行った。結果を表６に示す。
【０１９２】
比較例１では、下記構造式（２１）の繰り返し構造単位を有するポリアリレート樹脂を、モノクロロベンゼン５０部及びテトラヒドロフラン３０部の混合溶媒に溶解させることによって、電荷輸送層用塗布液を調製した。
【０１９３】
【化４６】
2010002698.tif 000045
この電荷輸送層用塗布液を電荷発生層上に浸漬塗布し、１時間１２０℃で乾燥させることによって、膜厚が１８μｍの電荷輸送層を形成した。
【０１９４】
（比較例２〜４）
比較例１において、電荷輸送層に用いた例示化合物Ｎｏ．２−２１を、それぞれＮｏ．３−６、Ｎｏ．４−３、Ｎｏ．６−６に変更した以外は、比較例１と同様にして電子写真感光体Ｃ２〜Ｃ４を作製した。また、電子写真感光体Ｃ２〜Ｃ４の評価を電子写真感光体１と同様にして行った。結果を表６に示す。
【０１９５】
（比較例５）
比較例１において、電荷輸送層に用いた例示化合物Ｎｏ．１−２を除いた以外は、比較例１と同様にして電子写真感光体Ｃ５を作製した。また、電子写真感光体Ｃ５の評価を電子写真感光体１と同様にして行った。結果を表６に示す。
【０１９６】
（比較例６）
実施例１において、電荷輸送層に用いた例示化合物Ｎｏ．１−２を除いた以外は、実施例１と同様にして電子写真感光体Ｃ６を作製した。また、電子写真感光体Ｃ６の評価を電子写真感光体１と同様にして行った。結果を表６に示す。
【０１９７】
（比較例７〜９）
比較例６において、電荷輸送層に用いた例示化合物Ｎｏ．２−２１を、それぞれＮｏ．３−６、Ｎｏ．４−３、Ｎｏ．６−６に変更した以外は、比較例６と同様にして電子写真感光体Ｃ７〜Ｃ９を作製した。また、電子写真感光体Ｃ７〜Ｃ９の評価を電子写真感光体１と同様にして行った。結果を表６に示す。
【０１９８】
【表１２】
2010002698.tif 000046
【図面の簡単な説明】
【０１９９】
【図１】本発明の電子写真感光体を有するプロセスカートリッジを備えた電子写真装置の概略構成の例を示す図である。
【図２】実施例で用いた評価用の画像を示す図である。
【符号の説明】
【０２００】
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
【図１】
2010002698.tif 000061
【図２】
2010002698.tif 000062